(57)【要約】【課題】主成分と分子量の異なるポリエチレングリコール不純物の含有量を軽減した高純度の高分子量ポリエチレングリコール化合物を得ることである。【解決手段】分子内のエチレンオキシドユニットの合計平均付加モル数が220から4500である高分子量ポリエチレングリコール化合物から、高分子量ポリエチレングリコール化合物由来の不純物を除去する。水と、合計炭素数8以下の芳香族炭化水素溶剤と合計炭素数5以下のエステル化合物からなる群より選ばれた一種以上の有機溶剤との少なくとも一方に前記高分子量ポリエチレングリコール化合物が溶解している状態で、前記水と前記有機溶剤とを混合する。得られた混合物を有機層と水層とに分層させ、この有機層と水層とを分離する。【選択図】                    図１
2010254981.tif 000002
【特許請求の範囲】
【請求項１】
分子内のエチレンオキシドユニットの合計平均付加モル数が220から4500である高分子量ポリエチレングリコール化合物から、分子量の異なるポリエチレングリコール不純物を除去する精製方法であって、
（Ａ）  水と、合計炭素数8以下の芳香族炭化水素溶剤と合計炭素数5以下のエステル化合物からなる群より選ばれた一種以上の有機溶剤との少なくとも一方に前記高分子量ポリエチレングリコール化合物が溶解している状態で、前記水と前記有機溶剤とを混合する混合工程；および
（Ｂ）  得られた混合物を有機層と水層とに分層させ、この有機層と水層とを分離する分離工程を有することを特徴とする、高分子量ポリエチレングリコール化合物の精製方法。
【請求項２】
前記高分子量ポリエチレングリコール化合物が一般式[1]で表される、請求項1記載の方法。
【化１０】
2010254981.tif 000014
Zは、２〜８価であり水素原子を除いた合計原子数が30以下の結合部位。PEG1、PEG2およびPEG3は結合部位および末端基を含むそれぞれ異なる構造のポリエチレングリコール鎖であり、それぞれPEG1、PEG2は直鎖状、PEG3は分岐状である。m1、m2、およびm3はそれぞれPEG1、PEG2およびPEG3のZと結合している本数を示し、0≦m1≦8、0≦m2≦8、0≦m3≦8かつ、2≦m1+ m2+ m3≦8である。
【請求項３】
前記分離工程（Ｂ）にて分離した前記水層に対して、新たに有機溶剤を添加し、前記混合工程（Ａ）および前記分離工程（Ｂ）を繰り返すことを特徴とする、請求項１または２記載の方法。
【請求項４】
前記分離工程（Ｂ）にて分離した前記有機層に対して、新たに水を添加し、前記混合工程（Ａ）および前記分離工程（Ｂ）を繰り返すことを特徴とする、請求項１または２記載の方法。
【請求項５】
前記有機溶剤が、キシレン、トルエン、ベンゼン、酢酸メチル、酢酸エチルおよび酢酸ブチルからなる群より選ばれた一種以上の溶媒である、請求項１〜４のいずれか一つの請求項に記載の方法。
【請求項６】
前記有機溶剤がトルエンまたは酢酸エチルである、請求項５記載の方法。
【請求項７】
ヘキサン、シクロヘキサン、塩化メチレン、クロロホルム、メタノール、エタノール、イソプロパノール、tert-ブタノール、ジエチルエーテル、メチルtert-ブチルエーテル、テトラヒドロフラン、N,N’-ジメチルホルムアミド、N,N’-ジメチルホルムスルホキシドおよびN,N’-ジメチルアセトアミドからなる群より選ばれた一種以上の添加溶剤を前記有機溶剤に対して１０質量％以下混合する、請求項１〜６のいずれか一つの請求項に記載の方法。
【請求項８】
前記添加溶剤が、メタノールおよびエタノールからなる群より選ばれた一種以上であることを特徴とする、請求項７記載の方法。
【請求項９】
前記水に対して有機塩と無機塩との少なくとも一方が溶解されている、請求項１〜８のいずれか一つの請求項に記載の方法。
【請求項１０】
前記水に対して3〜20質量％のアルカリ金属無機塩またはアルカリ金属有機塩が溶解されていることを特徴とする、請求項９記載の方法。
【請求項１１】
前記混合工程（Ａ）および前記分離工程（Ｂ）を50〜90℃で行なう、請求項１〜１０のいずれか一つの請求項に記載の方法。
【請求項１２】
前記有機溶剤の質量または前記有機溶剤と前記添加溶剤との合計質量が前記高分子量ポリエチレングリコール化合物の１〜５０質量倍であり、前記水の質量、または前記水、前記有機塩および前記無機塩の合計質量が前記高分子量ポリエチレングリコール化合物の０．１〜５０質量倍である、請求項１〜１１のいずれか一つの請求項に記載の方法。
【請求項１３】
混合時の前記有機溶剤および前記水の合計質量、前記有機溶剤、前記水、前記有機塩および前記無機塩の合計質量、または前記有機溶剤、前記添加溶剤、前記水、前記有機塩および前記無機塩の合計質量を１００としたときの前記高分子量ポリエチレングリコール化合物の質量が２−５０である、請求項１〜１２のいずれか一つの請求項に記載の方法。
【請求項１４】
前記高分子量ポリエチレングリコール化合物分子内のエチレンオキシドユニットの合計平均付加モル数が440から3500である、請求項１〜１３のいずれか一つの請求項に記載の方法。
【請求項１５】
一般式[1]においてm1=1、m2=1、m3=0であり、PEG1が一般式 [2]
-（CH2CH2O）n1-(A1)a-R1                …[2]
PEG2が一般式 [3]
-（CH2CH2O）n2-(A2)b-X2                …[3]
で示される、請求項２〜１４のいずれか一つの請求項に記載の方法。
（R1は炭素数1から7の炭化水素基または炭素数4から9のアセタール基であり、X2は官能基または官能基の保護基であり、R1とは異なる。n1 、n2はエチレンオキシドユニットの平均付加モル数で、220≦n1+n2≦4500である。A1、A2はそれぞれ個別に−ＣＨ２−ＣＨ２−Ｏ−を含まない−ＣＨ２−、−Ｏ−、−Ｓ−、−ＮＨ−、−ＣＯＮＨ−、−ＮＨＣＯ−、−ＯＣＯＮＨ−、−ＮＨＯＣＯ−、−ＣＯＯ−、−ＯＣＯ−、−ＣＯＳ−、−ＳＯＣ−、−Ｓ−Ｓ−、及びこれらからなる群から選ばれる基の組み合わせからなる、30個以下の炭素原子を持つ2価の結合部位基である。a、bはA1、A2のユニット数で０または１である。）
【請求項１６】
Zは−Ｏ−、X2は水酸基、a=0、b=1、A2=−ＣＨ２−ＣＨ２−である、請求項１５記載の方法。
【請求項１７】
R1がメチル基である、請求項１５または１６記載の方法。
【請求項１８】
一般式[1]においてm1=2-7、m2=1、m3=0であり、PEG1が一般式 [2]
-（CH2CH2O）n1-(A1)a -R1                …[2]
PEG2が一般式 [3]
-（CH2CH2O）n2-(A2)b -X2                …[３]
で示される、請求項２〜１４のいずれか一つの請求項に記載の方法。
（ただし、R1は炭素数1から7の炭化水素基または官能基または官能基の保護基であり、X2は官能基または官能基の保護基でR1とは異なる。n1 、n2はエチレンオキシドユニットの平均付加モル数で220≦(n1×m1)+ n2≦4500である。A1、A2はそれぞれ個別に−ＣＨ２−ＣＨ２−Ｏ−を含まない−ＣＨ２−、−Ｏ−、−Ｓ−、−ＮＨ−、−ＣＯＮＨ−、−ＮＨＣＯ−、−ＯＣＯＮＨ−、−ＮＨＯＣＯ−、−ＣＯＯ−、−ＯＣＯ−、−ＣＯＳ−、−ＳＯＣ−、−Ｓ−Ｓ−、及びこれらからなる群から選ばれる基の組み合わせからなる、30個以下の炭素原子を持つ2価の結合部位基である。a、bはA1、A2のユニット数で０または１である。）
【請求項１９】
一般式[1]においてm1=0、m2=1、m3=2-7であり、PEG2が一般式 [3]
-（CH2CH2O）n2-(A2)b -X2                …[3]
PEG3が一般式 [4]
-（CH2CH2O）n3-Z’-[（CH2CH2O）n4-(A3)c - R3]m4              …[4]
で示される、請求項２〜１４のいずれか一つの請求項に記載の方法。
（ただしR3は炭素数1から7の炭化水素基、または官能基または官能基の保護基であり、X2は官能基または官能基の保護基でR3とは異なる。n2、n3、n4はエチレンオキシドユニットの平均付加モル数で、220≦n2 + （n3 + (n4×m4)）×m3 ≦4500。A2、A3はそれぞれ個別に−ＣＨ２−ＣＨ２−Ｏ−を含まない−ＣＨ２−、−Ｏ−、−Ｓ−、−ＮＨ−、−ＣＯＮＨ−、−ＮＨＣＯ−、−ＯＣＯＮＨ−、−ＮＨＯＣＯ−、−ＣＯＯ−、−ＯＣＯ−、−ＣＯＳ−、−ＳＯＣ−、−Ｓ−Ｓ−、及びこれらからなる群から選ばれる基の組みわせからなる、水素原子を除いた合計原子数が30以下である２価の結合部位基である。Z’は２〜９価である30個以下の炭素原子を持つ結合部位。m4は[（CH2CH2O）n4-(A3)c- R3]のZ’と結合している本数を示し、1≦m4≦8である。b、cはA2、A3のユニット数で０または１である。）
【請求項２０】
前記水層から前記高分子量ポリエチレングリコール化合物を回収する、請求項１〜１９のいずれか一つの請求項に記載の方法。
【請求項２１】
前記有機層から前記高分子量ポリエチレングリコール化合物を回収する、請求項１〜１９のいずれか一つの請求項に記載の方法。
【発明の詳細な説明】
【技術分野】
【０００１】
本発明は、高分子量ポリエチレングリコール化合物の精製方法に関する。更に詳しくは、本発明は、酵素などの生理活性タンパク質やその他薬剤の化学修飾、リポソーム、ポリマーミセルなどのドラッグデリバリーシステムにおける化学修飾を主とする医薬用途に用いられる高分子量の活性化ポリエチレングリコール、またはその出発物質として有用な高純度の高分子量ポリエチレングリコール原料を得る精製方法に関する。
【０００２】
本発明は、ポリペプチド、酵素、抗体やその他低分子薬物や遺伝子、オリゴ核酸などを含む核酸化合物、核酸医薬やその他の生理活性物質の修飾、または、リポソーム、ポリマーミセル、ナノパーティクル、ゲルデバイスなどのドラッグデリバリーシステムキャリアへの応用を含む医薬用途に特に適する。
【背景技術】
【０００３】
近年、活性化ポリエチレングリコールは、ドラッグデリバリーシステムの重要な担体として広く使用されている。このような医薬用途を目的とした活性化ポリエチレングリコールは、これを修飾して製造される薬剤の性能や安全性の観点より、不純物の少ないものが求められてきた。このような活性化ポリエチレングリコールにおける不純物の中で薬剤の性能に大きな影響を与えるのが、薬剤の体内動態や物理的性質などを大きく変える可能性のある、目的物とは分子量が異なるポリエチレングリコール不純物である。特に高分子量のポリエチレングリコール化合物の場合、このようなポリエチレングリコール不純物は、従来の技術では除去が非常に難しいため大きな問題となる。
【０００４】
例えば特許文献１（特開平11-335460号）に記述されているように、多くの活性化ポリエチレングリコールの原料として使用されるモノメトキシポリエチレングリコールには不純物として少量の水分子を由来とするジオール体と呼ばれる両末端が水酸基で分子量が目的物の約2倍程度のポリエチレングリコール不純物が含有されていることは広く知られており、これは活性化ポリエチレングリコールの薬物などへの修飾の際に大きな問題となる。このような原料を使用して活性化ポリエチレングリコールを合成した場合、結果としてこのポリエチレングリコール不純物の両末端に位置する水酸基は活性化され、2個の活性化基を有するより分子量の大きなポリエチレングリコール不純物が副生してしまうことになる。このようなポリエチレングリコール不純物を有する活性化ポリエチレングリコールを薬剤の修飾に用いると、結果として分子量の異なるポリエチレングリコールが修飾された薬剤が含まれ、薬剤の体内動態や物理的性質などに大きな影響を与えるため、いずれかの段階でこれを精製することが必要となってくる。
【０００５】
しかし、ポリエチレングリコール結合後の薬剤の精製は、その分離が困難であるという技術的問題と同時に、薬物収率を顕著に低下させるというコスト面での非常に大きな問題を抱えている。よって、ポリエチレングリコール不純物は、できるだけ薬物との結合前に除去しておくことが望ましい。
【０００６】
例えば特許文献２（特開平8-165343）に示されているように、アミンを有する官能基を有する活性化ポリエチレングリコールであればイオン交換樹脂を用いたクロマトグラムで分離することが可能であることが示されており、薬剤と反応する前の活性化ポリエチレングリコールの段階で精製するという方法もある。しかし、このような精製法は、イオン交換樹脂との親和性を持つ電荷を有した官能基に適用が絞られる。
【０００７】
一般性を考えると、イオン性の官能基を持っていないポリエチレングリコール化合物への応用性は重要である。特に多品種への展開、工業的効率を考慮すると、特にこの活性化ポリエチレングリコールの前駆体である、水酸基、または特定の保護基を持ったポリエチレングリコール化合物の応用性は非常に大きな課題である。実際に広く活性化ポリエチレングリコールの原料として用いられる、モノメトキシポリエチレングリコールの高純度化については、多くの方法についての報告がなされている。
【０００８】
ここで従来の技術について、特にその性能の高さから現在使用の主流である分子量約20,000以上の高分子量ポリエチレングリコール化合物に対する応用性と、実際に産業的なスケールで実施するための工業的な応用性や汎用性を主な論点として特徴を記述する。
【０００９】
一つの方法は、特許文献３（特開平11-335460号）、特許文献４（US2006/0074200）に示されているような、合成方法の最適化により、ポリエチレングリコール原料である高純度のメトキシポリエチレングリコールを得る方法である。これらの例においては、アルコール化合物を出発物質としたエチレンオキシド付加反応において系内の水分をppmオーダーで制御することにより、より高分子量の不純物であるジオール体の原因となる水分子の影響を最小限に抑え、ジオール体の生成を抑制している。この方法は、分子量20,000以上の高分子量のメトキシポリエチレングリコールにも適用可能な方法であることが示されており、また工業的生産性にも優れた手法である。しかし、このような反応系の水分を数ppmという極めて低いオーダーでの制御下において高分子量メトキシポリエチレングリコールを製造するのは高度な技術が必要であり、専門の高価な施設の導入が必要である。
【００１０】
また、特許文献４（US2006/0074200）においては、EO付加前の水分量を10ppm以下と極微量に抑えた製法が記述されているが、分子量20,000以上の高分子量メトキシポリエチレングリコールの合成に際しては少なくとも2%以上のジオール体の生成が認められ、従来の技術によってこのような重合系より徹底的に水分を排除してジオール体の含量を減らすことは技術的に一定の制約があることが示唆されている。
【００１１】
このような不純物を減らすもうひとつの方法は、末端水酸基を有する高分子量メトキシポリエチレングリコールから、より高分子量の不純物であるジオール体を精製により除去して低減するという方法である。代表的な実験の例としては、非特許文献１（Makromol. Chem., 189, 1809-1817(1988)  Leonard）らの透析による精製や、非特許文献２（J. Bioactive Compatible Polymers, 16, 206-220(2001) Lapienis）らのシリカゲルカラムでの精製があげられる。これらの技術では、このように小スケールではポリエチレングリコール不純物の分離・除去が可能であることが示されているが、両者ともにエチレングリコール（オキシエチレン基）の平均付加モル数が110程度に相当する5,000程度以下の比較的低分子量のポリエチレングリコール化合物の精製に対して適用されたものであり、より分離の困難な分子量20,000以上の高分子量ポリエチレングリコール化合物に関しての応用性は述べられていない。
【００１２】
これらの技術をさらに発展させ、実用に対する可能性を広げたのが、特許文献５（US5,298,410）における精製例であり、この例においてはメトキシポリエチレングリコールをジメチルトリチル基にて修飾し、極性の違い化学修飾によって増幅してカラムクロマトグラムによって分取し、後に当該フラクションのジメチルトリチル基を脱離するという、複数の段階を経てジオール体の少ないメトキシポリエチレングリコールの単離を行なう実験が示されている。同様の技術は、特許文献６（特表2008-514693）にも記述されており、こちらはメトキシポリエチレングリコールを酢酸エステル基またはフタル酸エステルにて修飾し、やはり極性の違いを化学修飾によって増幅してカラムクロマトグラムによって分取し、後に当該フラクションのこれらの基を脱離するという技術であり、こちらはより大きなスケールで、更に分子量20,000という高分子量ポリエチレングリコール化合物での実施が可能であることが示されている。
【先行技術文献】
【特許文献】
【００１３】
【特許文献１】特開平11-335460
【特許文献２】特開平8-165343
【特許文献３】特開平11-335460号
【特許文献４】US2006/0074200
【特許文献５】US5,298,410
【特許文献６】特表2008-514693
【特許文献７】WO2006/028745
【特許文献８】特許第3626494号
【特許文献９】US5932462
【特許文献１０】特開2004-197077号公報
【非特許文献】
【００１４】
【非特許文献１】Makromol. Chem., 189,1809-1817(1988)  Leonard
【非特許文献２】J. Bioactive CompatiblePolymers, 16, 206-220(2001) Lapienis
【発明の概要】
【発明が解決しようとする課題】
【００１５】
しかしながらこれらの全ての例においてはカラムクロマトグラムによる分離が適用されているという点から、これらの例では最大1-2%程度と希釈条件で操作しなくてはならず、また、分離に多くの時間を要し、大型のカラム装置の導入が必要であり、また、最終的には大量のクロマトグラムゲルという廃棄物が出てしまうことから、産業への利用上多くの問題を抱えている。
【００１６】
特許文献５（US5,298,410）、特許文献６（特表2008-514693）については、精製効率は従来の技術よりも改善されているが、一方でメチルトリチル基や酢酸エステル基、フタル酸エステル基などを一旦化学修飾により導入し、これを用いて精製後脱保護し、もう一度水酸基に戻す必要があるため工程が非常に煩雑になってしまっているということと、工程中に化学修飾を施しているために新たな化学種の不純物を生じさせる可能性があるという二つの問題が新たに生じている。特に後者は、このメトキシポリエチレングリコールを原料として製造される活性化ポリエチレングリコールの不純物プロファイルを複雑にすることにつながり、極めて重要な問題である。
【００１７】
一方、特許文献７（WO2006/028745）においては、ポリカルボン酸からなるイオン交換樹脂に対してメトキシポリエチレングリコールを作用させ、相互作用の強いジオール体を吸着させ除去を行なう例が示されている。この技術は分子量20,000以上の高分子量メトキシポリエチレングリコールにおいても有効な精製方法であることが示されている。しかも、この技術はカラムクロマトグラムを用いておらず、イオン交換樹脂への吸着とろ過というシンプルな工程より構成されており、上記のようなカラムクロマトグラムのいくつかの問題を回避することが可能となっている。しかしながら、このような、イオン交換樹脂を使用した精製方法も、上記のカラムクロマトグラムを利用した製法と同じく、原理的に固体表面への相互作用、吸着現象を利用した方法のため、希薄溶液条件下において大量の樹脂を使用しての精製処理を行なうことが必要であり、工程中のメトキシポリエチレングリコールの濃度はやはり1-2%程度と希釈下での工程を余儀なくされていることから工業的な生産性からして十分に満足できるものではない。また、最終的には大量のイオン交換樹脂という廃棄物が出てしまい、この方法もまた産業利用上に問題を有する精製法である。
【００１８】
以上より、現在において、活性化ポリエチレングリコールの原料であるメトキシポリエチレングリコールから、より高分子量のジオールを除去する方法は、応用性、工業化に際していまだに問題を有している。
【００１９】
また、一方で特許文献８（特許第3626494号）のように典型的には２本以上の直鎖型活性化ポリエチレングリコールのカップリング反応を経て得られる分岐型ポリエチレングリコールにおいては、直鎖型活性化ポリエチレングリコールを原料として使用するため、目的物と比較して分子量が半分であるポリエチレングリコール不純物を含有することとなる。このような場合生成物としてアミン基のようなイオン性基を有する分岐型ポリエチレングリコールが得られるときには、特許文献９（US5932462）のようにイオン交換樹脂を用いたカラムクロマトグラムによって分子量の異なるポリエチレングリコール不純物との分離が可能である。しかしながら、このようなイオン交換カラムクロマトグラムを用いた精製は、イオン性基を持たない生成物と不純物の組み合わせに対しては有効でなく汎用性に問題がある。また、イオン交換カラムクロマトグラムに際しても大型のカラム装置の導入が必要であり、やはり最終的には廃棄物として大量のイオン交換樹脂が出てしまい工業化に対しても問題を有している。
【００２０】
なお、特許文献１０（特開2004-197077号公報）によれば、高分子量ポリエチレングリコール化合物は、１価または多価の水酸基を有する出発物質よりエチレンオキシドを重合する工程とその後の活性化工程を経て得られる。
【００２１】
このように、医薬用途に用いられる様々な高分子量ポリエチレングリコール化合物は、いずれもその製造法より分子量の異なるポリエチレングリコール不純物を含有し、この除去については多くの課題を有している。
【００２２】
本発明の課題は、主成分と分子量の異なるポリエチレングリコール不純物の含有量を軽減した高純度の高分子量ポリエチレングリコール化合物を得ることである。
【００２３】
また、本発明の課題は、原理的にポリエチレングリコール化合物由来の新たな不純物種を生じる可能性がなく、工業的に容易に実施可能で、また生産性に優れ、ゲルや樹脂といった廃棄物を生成しない精製方法を提供することにある。
【課題を解決するための手段】
【００２４】
本発明者らは、上記の課題を解決すべく鋭意研究を重ねた結果、一定の組成を持つ有機溶剤と塩の水溶液からなる系において特定の抽出操作を行なう高分子量ポリエチレングリコール化合物の精製方法を見出した。この発明の特徴は、有機溶剤として高分子量ポリエチレングリコール化合物に対して適度の溶解性を有する特定の芳香族炭化水素溶剤、またはエステル化合物溶剤を主成分とした特定の有機溶剤を抽出に使用することにより構造の化学的な改変なく、大スケールで容易に実施可能で工業的であり、樹脂やゲルなど大量の担体/吸着剤、限外ろ過膜などのデバイスを用いず、その後の化学修飾工程に対しても有利な特徴を持つ精製工程を提供している点にある。また、この特定の抽出操作を組み合わせにより、低分子量側のポリエチレングリコール不純物の除去も可能とした点にも有用な特徴を有する。
【００２５】
本発明は、分子内のエチレンオキシドユニットの合計平均付加モル数が220から4500である高分子量ポリエチレングリコール化合物から、この高分子量ポリエチレングリコール化合物とは分子量の異なるポリエチレングリコール不純物を除去する精製方法であって、
（Ａ）  水と、合計炭素数8以下の芳香族炭化水素溶剤と合計炭素数5以下のエステル化合物からなる群より選ばれた一種以上の有機溶剤との少なくとも一方に前記高分子量ポリエチレングリコール化合物が溶解している状態で、前記水と前記有機溶剤とを混合する混合工程；および
（Ｂ）  得られた混合物を有機層と水層とに分層させ、この有機層と水層とを分離する分離工程を有することを特徴とする。
（２）  前記高分子量ポリエチレングリコール化合物が一般式[1]で表される、請求項1記載の方法。
【化１】
2010254981.tif 000003
Zは、２〜８価であり水素原子を除いた合計原子数が30以下の結合部位。PEG1、PEG2およびPEG3は結合部位および末端基を含むそれぞれ異なる構造のポリエチレングリコール鎖であり、それぞれPEG1、PEG2は直鎖状、PEG3は分岐状である。m1、m2、およびm3はそれぞれPEG1、PEG2およびPEG3のZと結合している本数を示し、0≦m1≦8、0≦m2≦8、0≦m3≦8かつ、2≦m1+ m2+ m3≦8である。
（３）  前記分離工程（Ｂ）にて分離した前記水層に対して、新たに有機溶剤を添加し、前記混合工程（Ａ）および前記分離工程（Ｂ）を繰り返すことを特徴とする、請求項１または２記載の方法。
（４）  前記分離工程（Ｂ）にて分離した前記有機層に対して、新たに水を添加し、前記混合工程（Ａ）および前記分離工程（Ｂ）を繰り返すことを特徴とする、請求項１または２記載の方法。
（５）  前記有機溶剤が、キシレン、トルエン、ベンゼン、酢酸メチル、酢酸エチルおよび酢酸ブチルからなる群より選ばれた一種以上の溶媒である、請求項１〜４のいずれか一つの請求項に記載の方法。
（６）  前記有機溶剤がトルエンまたは酢酸エチルである、請求項５記載の方法。
（７）  ヘキサン、シクロヘキサン、塩化メチレン、クロロホルム、メタノール、エタノール、イソプロパノール、tert-ブタノール、ジエチルエーテル、メチルtert-ブチルエーテル、テトラヒドロフラン、N,N’-ジメチルホルムアミド、N,N’-ジメチルホルムスルホキシドおよびN,N’-ジメチルアセトアミドからなる群より選ばれた一種以上の添加溶剤を前記有機溶剤に対して１０質量％以下混合する、請求項１〜６のいずれか一つの請求項に記載の方法。
（８）  前記添加溶剤が、メタノールおよびエタノールからなる群より選ばれた一種以上であることを特徴とする、請求項７記載方法。
（９）  前記水に対して有機塩と無機塩との少なくとも一方が溶解されている、請求項１〜８のいずれか一つの請求項に記載の方法。
（１０）  前記水に対して3〜20質量％のアルカリ金属無機塩またはアルカリ金属有機塩が溶解されていることを特徴とする、請求項９記載の方法。
（１１）  前記混合工程（A）および前記分離工程（B）を50〜90℃で行なう、請求項１〜１０のいずれか一つの請求項に記載の方法。
（１２）  前記有機溶剤の合計量が前記高分子量ポリエチレングリコール化合物の１〜５０質量倍であり、前記水の量、または前記水、前記有機塩および前記無機塩の合計量が前記高分子量ポリエチレングリコール化合物の０．１〜５０質量倍である、請求項１〜１１のいずれか一つの請求項に記載の方法。
（１３）  混合時の前記有機溶剤、前記水、前記有機塩および前記無機塩の合計質量を１００としたときの前記高分子量ポリエチレングリコール化合物の量が２−５０である、請求項１〜１２のいずれか一つの請求項に記載の方法。
（１４）  前記高分子量ポリエチレングリコール化合物分子内のエチレンオキシドユニットの合計平均付加モル数が440から3500である、請求項１〜１３のいずれか一つの請求項に記載の方法。
（１５）  一般式[1]においてm1=1、m2=1、m3=0であり、PEG1が一般式 [2]
-（CH2CH2O）n1-(A1)a-R1                …[2]
PEG2が一般式 [3]
-（CH2CH2O）n2-(A2)b-X2                …[3]
で示される、請求項２〜１４のいずれか一つの請求項に記載の方法。
（R1は炭素数1から7の炭化水素基、または炭素数4から9のアセタール基であり、X2は官
能基または官能基の保護基であり、R1とは異なる。n1 、n2はエチレンオキシドユニットの平均付加モル数で、220≦n1+n2≦4500である。A1、A2はそれぞれ個別に−ＣＨ２−ＣＨ２−Ｏ−を含まない−ＣＨ２−、−Ｏ−、−Ｓ−、−ＮＨ−、−ＣＯＮＨ−、−ＮＨＣＯ−、−ＯＣＯＮＨ−、−ＮＨＯＣＯ−、−ＣＯＯ−、−ＯＣＯ−、−ＣＯＳ−、−ＳＯＣ−、−Ｓ−Ｓ−、及びこれらからなる群から選ばれる基の組み合わせからなる、30個以下の炭素原子を持つ2価の結合部位基である。a、bはA1、A2のユニット数で０または１であ
る。）
（１６）  Zは−Ｏ−、X2は水酸基、a=0、b=1、A2=−ＣＨ２−ＣＨ２−である、請求項１５記載の方法。
（１７）  R1がメチル基である、請求項１６記載の方法。
（１８）一般式[1]においてm1=2-7、m2=1、m3=0であり、PEG1が一般式 [2]
-（CH2CH2O）n1-(A1)a -R1                …[2]
PEG2が一般式 [3]
-（CH2CH2O）n2-(A2)b -X2                …[３]
で示される、請求項２〜１４のいずれか一つの請求項に記載の方法。
（ただし：R1は炭素数1から7の炭化水素基、または官能基または官能基の保護基であり、X2は官能基または官能基の保護基でR1とは異なる。n1 、n2はエチレンオキシドユニットの平均付加モル数で220≦(n1×m1)+ n2≦4500である。A1、A2はそれぞれ個別に−ＣＨ２−ＣＨ２−Ｏ−を含まない−ＣＨ２−、−Ｏ−、−Ｓ−、−ＮＨ−、−ＣＯＮＨ−、−ＮＨＣＯ−、−ＯＣＯＮＨ−、−ＮＨＯＣＯ−、−ＣＯＯ−、−ＯＣＯ−、−ＣＯＳ−、−ＳＯＣ−、−Ｓ−Ｓ−、及びこれらからなる群から選ばれる基の組み合わせからなる、30個以下の炭素原子を持つ2価の結合部位基である。a、bはA1、A2のユニット数で０または１である。）
（１９）一般式[1]においてm1=0、m2=1、m3=2-7であり、PEG2が一般式 [3]
-（CH2CH2O）n2-(A2)b -X2                …[3]
PEG3が一般式 [4]
-（CH2CH2O）n3-Z’-[（CH2CH2O）n4-(A3)c- R3]m4                …[4]
で示される、請求項２〜１４のいずれか一つの請求項に記載の方法。
（ただしR3は炭素数1から7の炭化水素基、または官能基または官能基の保護基であり、X2は官能基または官能基の保護基でR3とは異なる。n2、n3、n4はエチレンオキシドユニットの平均付加モル数で、220≦n2 + （n3 + (n4×m4)）×m3 ≦4500。A2、A3はそれぞれ個別に−ＣＨ２−ＣＨ２−Ｏ−を含まない−ＣＨ２−、−Ｏ−、−Ｓ−、−ＮＨ−、−ＣＯＮＨ−、−ＮＨＣＯ−、−ＯＣＯＮＨ−、−ＮＨＯＣＯ−、−ＣＯＯ−、−ＯＣＯ−、−ＣＯＳ−、−ＳＯＣ−、−Ｓ−Ｓ−、及びこれらからなる群から選ばれる基の組み合わせからなる、水素原子を除いた合計原子数が30以下である２価の結合部位基である。Z’は２〜９価である30個以下の炭素原子を持つ結合部位。m4は[（CH2CH2O）n4-(A3)c- R3]のZ’と結合している本数を示し、1≦m4≦8である。b、cはA2、A3のユニット数で０または１である。）
前記有機層から前記高分子量ポリエチレングリコール化合物を回収する、請求項１〜１８のいずれか一つの請求項に記載の方法。
（２０）  前記水層から前記高分子量ポリエチレングリコール化合物を回収する、請求項１〜１９のいずれか一つの請求項に記載の方法。
（２１）  前記有機層から前記高分子量ポリエチレングリコール化合物を回収する、請求項１〜１９のいずれか一つの請求項に記載の方法。
（２２）  有機層から、結晶化、または脱溶剤を含む工程によって高分子量ポリエチレングリコール化合物を回収する、高分子量ポリエチレングリコール化合物の精製方法。
（２３）  水層から、スプレードライ、乾燥、凍結乾燥、有機層への抽出、結晶化のいずれかを含む工程によって高分子量ポリエチレングリコール化合物を回収する、高分子量ポリエチレングリコール化合物の精製方法。
【発明の効果】
【００２６】
本発明は、ポリペプチド、酵素、抗体やその他低分子などの薬物や遺伝子、オリゴ核酸などを含む核酸化合物、核酸医薬やその他の生理活性物質の修飾、または、リポソーム、ポリマーミセル、ナノパーティクル、ゲルデバイスなどのドラッグデリバリーシステムキャリアへの修飾を含む医薬用途を目的とした、高純度の高分子量ポリエチレングリコール化合物の精製方法を提供する。この精製方法を適用することにより、高分子量ポリエチレングリコール化合物中の分子量の異なるポリエチレングリコール不純物の除去を、工業的に容易に実施可能で、また生産性に優れ、ゲルや樹脂といった廃棄物を生成しない工程にて実施することが可能である。
【００２７】
ポリエチレングリコールを溶質として用いて有機層と水層に分層させる抽出操作は、一般的にはポリエチレングリコールとイオン性の低分子のような極性の大きく異なる物質を分離する手法としてみなされており、本発明以前にはこのような高分子量のポリエチレングリコール化合物がその分子量の違いにより有機層と水層に明確に異なる比率で分配され、かつこれが精製技術として用いられると考えることは困難であった。
【図面の簡単な説明】
【００２８】
【図１】実施例１で得られたフラクション１〜４のGPCクロマトグラムを示す。
【図２】実施例１０で得られたフラクション１〜４のGPCクロマトグラムを示す。
【発明を実施するための形態】
【００２９】
本発明は、高分子量ポリエチレングリコール化合物の精製方法に関する。更に詳しくは、本発明は、酵素などの生理活性タンパク質やその他薬剤の化学修飾、リポソーム、ポリマーミセル、ゲルデバイスなどの薬物担体における化学修飾、カテーテルなどの医用材料の表面修飾などを主とする医薬用途に用いられる高純度の高分子量活性化ポリエチレングリコール、またはその出発物質として有用な高純度の高分子量ポリエチレングリコール原料を得る精製方法に関する。
【００３０】
本発明の活性化ポリエチレングリコールとは、末端の少なくともひとつに他の分子と反応させることができる官能基を有するポリエチレングリコール化合物のことである。この活性化ポリエチレングリコールは、代表的には酵素などの生理活性タンパク質やその他薬剤の化学修飾、リポソーム、ポリマーミセルなどの薬物担体における化学修飾を主とする医薬用途に用いられるものであり、これには、直線状なポリエチレングリコール構造を持つものだけではなく、分岐したポリエチレングリコール構造を持つものも含まれる。
【００３１】
本発明によって精製される高分子量ポリエチレングリコール化合物とは、上記のような活性化ポリエチレングリコールならびにこの出発物質として使用されることを目的とした、高分子量を有するポリエチレングリコール化合物のことである。この高分子量ポリエチレングリコール化合物の分子内のエチレンオキシドユニットの合計平均付加モル数の下限は、220、好ましくは440、より好ましくは660であり、上限は4500、好ましくは3500、より好ましくは2500、最も好ましくは2000である。また、好ましくは、その構造が下記一般式[１]で表される。
【００３２】
【化２】
2010254981.tif 000004
【００３３】
Zは、２〜８価の結合部位であり、ポリエチレングリコールの溶解特性に大きな影響を与えないことが望ましく、好ましくは２〜８価の合計炭素数が30以下の結合部位であり、より好ましくは−Ｏ−、−Ｓ−、−ＮＨ−、−ＣＯＮＨ−、−ＮＨＣＯ−、−ＯＣＯＮＨ−、−ＮＨＯＣＯ−、−ＣＯＯ−、−ＯＣＯ−、−ＣＯＳ−、−ＳＯＣ−、−Ｓ−Ｓ−のいずれかうち少なくとも一つの結合基を含む２〜８価の合計炭素数が30以下の結合部位であり、もっとも好ましくは少なくとも一つの−Ｏ−を含む合計炭素数が30以下の結合部位である。これに制限されるものではないが、例えば２価と３価、４価の結合部位の具体例としては以下のような構造があげられる。
【００３４】
【化３】
2010254981.tif 000005
【００３５】
ここで、l1、l2、l3、l4、l5はそれぞれ独立した0以上の整数で、各分子内でそれぞれの和が30以下である。Y1、Y2、Y3、Y4、Y5、Y6はそれぞれ独立した結合基であり−Ｏ−、−Ｓ−、−ＮＨ−、−ＣＯＮＨ−、−ＮＨＣＯ−、−ＯＣＯＮＨ−、−ＮＨＯＣＯ−、−ＣＯＯ−、−ＯＣＯ−、−ＣＯＳ−、−ＳＯＣ−、−Ｓ−Ｓ−より選択される。
PEG1、PEG2およびPEG3は結合部位および末端基を含むそれぞれ異なる構造のポリエチレングリコールセグメントであり、それぞれPEG1、PEG2は直鎖型、PEG3は構造中に一つ以上の分岐点を持つ分岐型である。m1、m2、およびm3は各ポリエチレングリコールセグメントの本数を示し、0≦m1≦8、0≦m2≦8、0≦m3≦8かつ、2≦m1+ m2+ m3≦8である。
【００３６】
この一般式[1]は、さらに好ましくはm1=1、m2=1、m3=0であり、PEG1が一般式 [2]
-（CH2CH2O）n1-(A1)a-R1                …[2]
PEG2が一般式 [3]
-（CH2CH2O）n2-(A2)b-X2                …[3]
で表されるZが２価の直鎖型ポリエチレングリコール化合物である。
【００３７】
または、一般式[1]においてm1=2-7、m2=1、m3=0であり、PEG1が一般式 [2]、PEG2が一般式 [3]で表されるZが３価以上の分岐型ポリエチレングリコール化合物である。
【００３８】
または、一般式[1]においてm1=0、m2=1、m3=2-7であり、PEG2が一般式 [3]、PEG3が一般式 [4]
-（CH2CH2O）n3-Z’-[（CH2CH2O）n4-(A3)c- R3]m4                …[4]
で示されるZが３価以上でかつPEG3内にも分岐点を有する多分岐型ポリエチレングリコール化合物である。
【００３９】
ここでR1はPEGに相当する直鎖型ポリエチレングリコールの末端構成要素を、R3はPEG3に相当する分岐型ポリエチレングリコール部位の末端構成要素を表し、X2はPEG2に相当する直鎖型ポリエチレングリコールのR1、R3とは異なる末端基の構成要素を表す。A1、A2、A3はそれぞれ個別に２価の結合部位基である。n1、n2、n3、n4はそれぞれ各ポリエチレングリコールセグメントのエチレンオキシドユニットの平均付加モル数を示す。Zは２〜８価、Z’は２−９価のそれぞれ独立した結合部位である。m4はPEG3の結合部位Z’に結合している末端側のポリエチレングリコールセグメントの本数を示す。
【００４０】
さらに詳しくは、R1、またはR3は、キャッピング基、官能基、または官能基の保護基である。キャッピング基としては、抽出工程の分層に際してその容易さや必要な時間から、両親媒性のポリエチレングリコール部位との組み合わせにおいて、顕著な界面活性能を発生しない基であることが望ましく、好ましくは炭素数1から7の炭化水素基、または、炭素数4から9のアセタール基である。炭素数1から7の炭化水素基としてはメチル基、エチル基、プロピル基、イソプロピル基、ブチル基、イソブチル基、sec-ブチル基、tert-ブチル基、ペンチル基、イソペンチル基、ヘキシル基、イソヘキシル基、ヘプチル基、イソヘプチル基などのアルキル基、フェニル基、ベンジル基、炭素数4から9のアセタール基としてはジメトキシエタン基、ジメトキシプロパン基、ジメトキシブタン基、ジメトキシペンタン基、ジメトキシヘキサン基、ジメトキシヘプタン基、ジエトキシエタン基、ジエトキシプロパン基、ジエトキシブタン基などを挙げることができる。精製後の化学修飾における有用性や安定性、薬物や核酸、ドラッグデリバリーシステムキャリアへの修飾を含む医薬用途を目的とした機能、性能、また抽出操作における分層の容易さを考慮すると、好ましくは、炭化水素基としてはメチル基、エチル基、tert-ブチル基、ベンジル基、アセタール基としてはジエトキシプロパン基、ジエトキシブタン基であり、最も好ましくはメチル基である。官能基としてはこれが制限されるものではないが、官能基の安定性を考慮すると、好ましくはアミノ基、カルボキシル基、水酸基、チオール基、ヒドラジン基、ヒドラジド基、アセチル基、アジド基、オキシアミン基であり、好ましくは水酸基である。官能基の保護基としてはこれも特に制限されるものではないが、好ましくはアミノ基、カルボキシル基、水酸基、チオール基、ヒドラジン基、ヒドラジド基、アセチル基、アジド基、オキシアミン基、アルデヒド基の保護基、好ましくは水酸基の保護基である。
【００４１】
X2は官能基または官能基の保護基で、これが制限されるものではないが、官能基の安定性を考慮すると、好ましくはアミノ基、カルボキシル基、水酸基、チオール基、ヒドラジン基、ヒドラジド基、アセチル基、アジド基、オキシアミン基またはそれらの保護基あるいはアルデヒドの保護基であり、好ましくは水酸基またはその保護基である。ただし、R1、R3とは異なる基である。
【００４２】
A1、A3はそれぞれ各ポリエチレングリコールセグメントと各末端基R1、R3の間のリンカー部位であり、それぞれ独立して、−ＣＨ２−ＣＨ２−Ｏ−を含まない−ＣＨ２−、−ＣＯＮＨ−、−ＮＨＣＯ−、−ＯＣＯＮＨ−、−ＮＨＯＣＯ−、−ＣＯＯ−、−ＯＣＯ−、−ＣＯＳ−、−ＳＯＣ−、−ＣＨ２ＮＨ−、−ＮＨＣＨ２−、−Ｓ−、−Ｓ−Ｓ−、及び−Ｏ−からなる群から選ばれる基の組み合わせからなる、２価で合計炭素数30以下の結合部位基である。
【００４３】
n1、n2、n3、n4はそれぞれ各ポリエチレングリコールセグメントのエチレンオキシドユニットの平均付加モル数であり、m1、m2、m3およびm4との関係において、分子内のエチレンオキシドユニットの合計平均付加モル数が上記で定義された下限と上限との間にあることを条件とする。つまり、個別には一般式[1]においてm1=1、m2=1、m3=0の場合にはn1+n2であり、m1=2-7、m2=1、m3=0の場合には(n1×m1)+ n2であり、m1=0、m2=1、m3=2-7の場合にはn2+（n3 +
(n4×m4)）×m3が上記下限と上限との間にある。さらに好ましくは、m1=1、m2=1、m3=0の場合に、もしくはm1=2-7、m2=1、m3=0の場合には[PEG1]m1の部分のエチレンオキシドユニットの合計平均付加モル数、つまりそれぞれ、n1、もしくはn1×m1が、上記定義のエチレンオキシドユニットの合計平均付加モル数の下限より大きく、同様にm1=0、m2=1、m3=2-7の場合には[PEG3]m3の部分のエチレンオキシドユニットの合計平均付加モル数、つまり（n3 + (n4×m4)）×m3）が上記定義のエチレンオキシドユニットの合計平均付加モル数の下限より大きい。
【００４４】
本発明において上記一般式[1] で示される高分子量ポリエチレングリコール化合物は、例えば特許文献１０（特開2004-197077号公報）のように１価または多価の水酸基を有する出発物質よりエチレンオキシドを重合する工程とその後の活性化工程を経て得られるか、または特許文献８（特許第3626494号）のように典型的には２本以上の直鎖型ポリエチレングリコールのカップリング反応と活性化工程を経て得られる。また、本発明において除去される高分子量ポリエチレングリコール化合物に含有されるポリエチレングリコール不純物とは、主成分である高分子量ポリエチレングリコール化合物とは異なる分子量を持つこと以外に特に限定されるものではないが、上記のような合成経路を考え合わせると、例としては重合反応時の開始物質混入する水分に起因するジオール体と呼ばれる両水酸基末端のポリエチレングリコール化合物や、活性化工程における副反応によるポリエチレングリコール化合物同士の反応物、重合中の停止反応または粘度上昇による攪拌の不均一性から来る低分子量側へのテーリング成分や、ポリエチレングリコール化合物同士のカップリング反応の未反応物に起因するポリエチレングリコール化合物の残基、活性化を含む各反応工程において生じる分解物などがあげられる。上記高分子量ポリエチレングリコール化合物に含有されるポリエチレングリコール不純物ジオール体は、典型的な例として重合の開始物質として一官能の低分子化合物を用いる場合は高分子量ポリエチレングリコール化合物の約2倍の分子量を持つが、重合の開始物質として三官能以上の低分子化合やポリエチレングリコール化合物を用いる場合は高分子量ポリエチレングリコール化合物より低分子量となる場合がある。
【００４５】
本発明における抽出工程は、一般的な操作で特に限定されないが、典型的には有機溶剤と水または塩の水溶液からなり高分子量ポリエチレングリコール化合物が溶解した混合溶剤を撹拌や振とうなどにより混合し、一定時間これを静置することにより有機層と水層に分層させる工程を含んでなる工程である。ここで、分層後の有機層と水層は、それぞれ前記の有機溶剤と塩の水溶液を主成分とするがその組成が抽出工程前後で完全に一致する必要はなく、上記の高分子量ポリエチレングリコール化合物や不純物、その他の溶剤成分などを含んでなる。また、この抽出工程において、高分子量ポリエチレングリコール化合物は、あらかじめ上記有機溶剤と塩の水溶液からなる混合溶剤系に溶解していれば良く、それ以前の工程で有機溶剤、水または塩の水溶液、またはそれぞれを構成する成分のいずれかに溶解させていることを指定するものではないが、工程の単純化からは上記有機溶剤、またはそれを構成する有機溶剤成分のいずれか、または上記塩の水または水溶液に溶解していることが好ましい。工程中の混合、分層の時間は特に限定されないが、好ましくは1分〜12時間の間であり、より好ましくは10分〜3時間である。また、この抽出操作を実施する雰囲気は特に限定されないが、好ましくは高分子量ポリエチレングリコール化合物に対して望ましくない酸化を最小限に抑えることを目的として、典型的には不活性である窒素などのガス存在下にて行う。また、特に酸化が起きやすい構造や官能基を持つ高分子量ポリエチレングリコール化合物を精製する場合には系内に酸化防止剤、または還元剤などを含有することができる。また、装置も特に限定されないが、酸化劣化の起きにくい窒素下かつ密閉状態での操作を考慮して耐圧容器にて行うこともできる。また、同様に特定のｐH領域で不安定な構造や官能基を持つ高分子量ポリエチレングリコール化合物を精製する場合には、緩衝溶液や酸、アルカリの添加により系内のpHを適切な範囲に制御することができる。
【００４６】
本発明における抽出操作において使用される有機溶剤は、合計炭素数8以下の芳香族炭化水素溶剤および合計炭素数5以内のエステル化合物溶剤から選択される有機溶剤またはそれらの混合物である。本発明の目的とする高分子量ポリエチレングリコール化合物の精製の効率からは、有機溶剤は、好ましくはキシレン、トルエン、ベンゼン、酢酸メチル、酢酸エチル、酢酸ブチルから選択される1種以上の溶媒であり、それらの混合物であってもよく、より好ましくはトルエン、酢酸エチルであり、それらの混合物であっても良い、最も好ましくはトルエンである。
【００４７】
上記の有機溶剤を用いる理由は、本発明において用いられるような高分子量ポリエチレングリコール化合物に対して過度な親和性を持たず、適度な溶解性を有する上に、水に対して溶解しないことから分層が良好に行われる性質があげられる。このような性質によって、高分子量ポリエチレングリコール化合物と、分子量の異なるポリエチレングリコール不純物の溶解性が異なる条件での効果的な精製が可能である。また、このような高分子量ポリエチレングリコール化合物に対して適度な溶解性を有する溶剤を工程に用いることは、抽出工程の後に冷却、または貧溶媒の添加による上記高分子量ポリエチレングリコール化合物を結晶化して単離を行うことに対しても有効な性質である。また揮発性であるというもうひとつの共通する特性も、脱溶剤が容易に可能であるという、単離を前提としたその後の処理工程での利点にもつながる。また、水に対して良好に分離する性質は、精製効率や出来高の向上や分層に要する時間を短縮に寄与するという抽出工程上の利点だけでなく、その後の高分子量ポリエチレングリコール化合物の活性化反応の際に障害となる水分の影響を最小限に抑制することも容易に可能とする。また、上記有機溶剤として特にトルエン、ベンゼン等の芳香族炭化水素溶剤を用いた場合は、脱溶剤による濃縮、単離の際に水分を共沸し除去することが可能であり、得られた高分子量ポリエチレングリコール化合物の水分量をより低レベルにすることが可能である。
【００４８】
以上のように、本発明では医薬用途に用いられる高分子量の活性化ポリエチレングリコール化合物またはその元となる高分子量ポリエチレングリコール原料の精製という観点から、非常に多面的な利点を有する特定の芳香族炭化水素溶剤、またはエステル化合物溶剤を有機溶剤を使用して抽出操作を行うということを一つの大きな特徴とする。上記有機溶剤の他に分層速度や出来高などの調節を目的として、この系に下記に規定された有機溶剤からなる添加成分を含有することも可能である。
【００４９】
上記その他の添加有機溶剤としては、特に限定されるのもではないが、一般にはヘキサン、シクロヘキサンを含む炭化水素、塩化メチレン、クロロホルムなどの塩化炭化水素、メタノール、エタノール、イソプロパノール、tert-ブタノールなどのアルコール、ジエチルエーテル、メチルtert-ブチルエーテルなどのエーテル、テトラヒドロフランなどの環状エーテル、その他N,N’-ジメチルホルムアミド、N,N’-ジメチルホルムスルホキシド、N,N’-ジメチルアセトアミドなどが挙げられる。また精製効率を上げ、また分層を短時間で効率的に行うためには、メタノール、エタノール、イソプロパノール、tert-ブタノールなどのアルコール、好ましくは、メタノール、エタノールを加えることは特に効果的である。この添加する添加成分の量としては有機溶剤の10質量％以下、好ましくは5質量％以下である（有機溶剤の合計量を１００質量％とする）。
【００５０】
本発明において使用される塩の水溶液としては、無機塩、有機塩の水溶液を用いる。ここで無機塩、有機塩としては特に制限されるものではないが、アルカリ金属塩が好ましく、より好ましくはアルカリ金属ハロゲン塩、最も好ましくは塩化ナトリウムである。水溶液の塩濃度としては、特に制限されるものではないが、高分子量ポリエチレングリコール化合物の有機層への移行割合は塩の水溶液の塩濃度の増加に対して大きくなるために、本発明で対象とする高分子量ポリエチレングリコール化合物に対する精製効果や歩留まりなどを考慮すると3〜20質量％が好ましく、より好ましくは5〜15質量％である。
【００５１】
使用する有機溶剤と塩の水溶液の量については、特に限定されるものでないが、精製効果や歩留まり、生産性は両者の量のバランスの上に決定され、このことを考慮すると、有機溶剤は上記高分子量ポリエチレングリコールの１〜５０質量倍、水または塩の水溶液は高分子量ポリエチレングリコール化合物の０．１〜５０質量倍とするのが好ましく、より好ましくは有機溶剤と塩の水溶液ともに高分子量ポリエチレングリコール化合物の５〜２０質量倍である。
【００５２】
また本発明の抽出系においては、二次元表面への吸着による精製ではなく、高分子量ポリエチレングリコールとポリエチレングリコール不純物との各溶剤成分への溶解度の差を利用した精製を行うため、上記有機溶剤と塩の水溶液に対する高分子量ポリエチレングリコールの濃度が比較的高濃度の領域での操作が可能である。この場合、精製効率と出来高の関係を考慮して、全有機溶剤および水（存在する場合は更に塩）の合計量に対する高分子量ポリエチレングリコール化合物の濃度は、抽出系において有機溶剤と塩の水溶液の合計質量１００とすると、高分子量ポリエチレングリコール化合物の量は好ましくは２〜５０、より好ましくは３〜３０、最も好ましくは５〜２０である。
【００５３】
抽出操作を行なう温度としては、特に限定されるものでないが、ポリエチレングリコール化合物の有機層への移行割合は系の温度の増加に対して大きくなるために、本発明で対象とする高分子量ポリエチレングリコール化合物に対する精製効果や歩留まりなどを考慮すると40〜90℃が好ましく、より好ましくは45〜80℃、最も好ましくは50〜70℃である。
【００５４】
分子量の異なるポリエチレングリコール不純物の含有量は、典型的には高分子の分子量分布を測定できるゲル浸透クロマトグラフィー（GPC）による分析によって決定され得る。本発明においては、GPCシステムとしてSHODEX GPC SYSTEM-11、検出器である示唆屈折計としてSHODEX
RIX8、GPCカラムとしてはSHODEX KF801L、KF803L、KF804L（φ8mm×300mm）を3本直列に繋ぎ、カラムオーブンの温度を40℃とし、溶離液としてはテトラヒドロフランを用い、流速は1ml/分とし、試料の濃度は0.1質量％とし、抽入容量は0.1mlとして測定を行った。検量線は関東化学（株）製のエチレングリコール、ジエチレングリコール、トリエチレングリコール、ならびにPolymer Laboratory製の分子量６００〜７００００のポリエチレングリコールまたはポリエチレンオキシドのGPC用Polymer Standardsを用いて作成したものを用いた。データの解析はBORWIN  GPC計算プログラムを使用した。分子量の異なるポリエチレングリコール不純物の含有量は、RI検出器によって得られたクロマトグラムにおける不純物のピークとメインピークとの間の極小点より垂直に引いた直線でピーク面積を区切り、それより溶出時間の早い、つまりより高分子量側のピーク面積について全体の面積に対する割合、またはそれより溶出時間の遅い、つまりより低分子量側のピーク面積について全体の面積に対する割合を算出し、これを異なる分子量を持ったポリエチレングリコール不純物の含有量とした。不純物のピークが非常に小さいか、またはシャープでなく明確な極小点が得られない場合は、これに変わってクロマトグラムの変曲点より垂直に引いた直線でピーク面積を区切り、同様に算出した。また、分子量の異なるポリエチレングリコール不純物の含有量は、飛行時間型質量分析装置(TOF-MS)など、その他分子量分布を決定するに適した分析手段によっても同様に決定することが可能である。
【００５５】
本発明における抽出工程の後の処理工程については、特にこれを限定するものではないが、有機層を回収する場合は、典型的にはこの分離した有機層を冷却するか、またはヘキサンやシクロヘキサンなどの炭化水素、イソプロパノールなどの高級アルコール、ジエチルエーテルやメチルtert-ブチルエーテルなどのエーテルを貧溶媒として添加し、高分子量ポリエチレングリコールを結晶化させ乾燥して単離することができる。また、脱溶剤によって有機溶剤系を除去し、高分子量ポリエチレングリコール乾燥固化して単離することもまた可能である。また、使用している有機溶剤がその後の反応を阻害するものでなければ、これら結晶化や脱溶剤の操作なく、高分子量ポリエチレングリコールを含む有機層をそのまま活性化の反応に使用することも可能である。また、これらの単離や反応などの操作に先立って、厳密な水分量制御が必要な場合は、付加的に、上記高分子量ポリエチレングリコールを含む有機層、またはこれを由来とする高分子量ポリエチレングリコールの溶液を典型的には硫酸マグネシウムや硫酸ナトリウムなどの脱水剤を用い、またトルエンやベンゼンなどの有機溶剤が主成分の場合は共沸して脱水をすることができる。また、水層を回収する場合は、このままスプレードライ、凍結乾燥、または有機層への抽出を経て濃縮、結晶化、乾燥などのいずれかを含む工程によって高分子量ポリエチレングリコールを回収することができる。
【実施例】
【００５６】
以下に、実施例を挙げて本発明をさらに詳細に説明する。
実施例1-9において高分子ポリエチレングリコール化合物より除去されるポリエチレングリコール不純物は、目的物の約２倍の分子量を持つジオール体に起因する不純物である。
【００５７】
（実施例1）
機械式攪拌装置、ジムロート冷却管、温度計、窒素吹き込み管を装着した300mLの4つ口フラスコに、式[4]で示されるメトキシポリエチレングリコール（分子量： 30,000、高分子量不純物量：2.81%)：10gとトルエン：100gを入れ、窒素下で攪拌しながらマントルヒーターを用いて50℃で溶解した。これに、10質量％食塩水：100gを添加してゆっくりと攪拌し、68℃になるまで加温した。68℃になってから、この溶液を30分攪拌し、攪拌を停止して同温度にて10分間静置して分層させた。分層した上層の有機層を駒込ピペットを用いて300mLナスフラスコに回収した。このトルエンを主成分とする有機層はエバポレーターにて80℃で20gまで濃縮し、マグネチックスターラーを用いて攪拌しながら25℃まで冷却した後これにヘキサン20gを加えて結晶を析出させた。このスラリーを30分攪拌し、ろ過し、残渣を20gのヘキサンにて洗浄した後、真空にて乾燥を行いフラクション１を回収した（2.7g）。続いて、残った水層にトルエン100gを添加し、ゆっくりと攪拌し68℃になるまで加温し、68℃になってから、この溶液を30分攪拌、10分静置した。以後、フラクション1と同様にトルエン層回収、濃縮、ヘキサン晶析、乾燥を行いフラクション２を回収した（2.4g）以下同様の操作を繰り返し、フラクション３（2.0g）、フラクション４（1.0g）を回収した。
【００５８】
得られたフラクション１〜４のGPCクロマトグラムを図１に示す。図のように、ジオール体とメトキシポリエチレングリコールの溶出ピークの間の極小点よりベースラインに対して垂直に線を引き、ピーク面積を、ジオール体とメトキシポリエチレングリコールに割り当てた結果、試料１、２、３、４それぞれの高分子量不純物量は、0.39%、0.46%、0.55%、1.65%であった。
【００５９】
【化４】
2010254981.tif 000006
【００６０】
（実施例2）
機械式攪拌装置、ジムロート冷却管、温度計、窒素吹き込み管を装着した300mLの4つ口フラスコに、メトキシポリエチレングリコール（分子量： 40,000、高分子量不純物量：2.80%)：10gとトルエン：100gを入れ、窒素下で攪拌しながらマントルヒーターを用いて50℃で溶解した。これに、10質量％食塩水：50gを添加してゆっくりと攪拌し、68℃になるまで加温した。68℃になってから、この溶液を30分攪拌し、攪拌を停止して同温度にて10分間静置して分層させた。分層した上層の有機層を駒込ピペットを用いて300mLナスフラスコに回収した。このトルエンを主成分とする有機層はエバポレーターにて80℃で20gまで濃縮し、マグネチックスターラーを用いて攪拌しながら25℃まで冷却した後これにヘキサン20gを加えて結晶を析出させた。このスラリーを30分攪拌し、ろ過し、残渣を20gのヘキサンにて洗浄した後、真空にて乾燥を行いフラクション１を回収した（2.0g）。続いて、残った水層にトルエン100gを添加し、ゆっくりと攪拌し68℃になるまで加温し、68℃になってから、この溶液を30分攪拌、10分静置した。以後、フラクション1と同様にトルエン層回収、濃縮、ヘキサン晶析、乾燥を行いフラクション２を回収した（1.0g）以下同様の操作を繰り返し、フラクション３（1.0g）を回収した。
得られたフラクション１〜３の高分子量不純物量は、0.42%、0.17%、0.55%であった。
【００６１】
（実施例3）
機械式攪拌装置、ジムロート冷却管、温度計、窒素吹き込み管を装着した100mLの4つ口フラスコに、メトキシポリエチレングリコール（分子量： 40,000、高分子量不純物量：2.80%)：10gとトルエン：30gを入れ、窒素下で攪拌しながらマントルヒーターを用いて50℃で溶解した。これに、10質量％食塩水：30gを添加してゆっくりと攪拌し、68℃になるまで加温した。68℃になってから、この溶液を30分攪拌し、攪拌を停止して同温度にて20分間静置して分層させた。分層した上層の有機層を駒込ピペットを用いて300mLナスフラスコに回収した。このトルエンを主成分とする有機層はエバポレーターにて80℃で20gまで濃縮し、マグネチックスターラーを用いて攪拌しながら25℃まで冷却した後これにヘキサン20gを加えて結晶を析出させた。このスラリーを30分攪拌し、ろ過し、残渣を20gのヘキサンにて洗浄した後、真空にて乾燥を行いフラクション１を回収した（3.5g）。続いて、残った水層にトルエン30gを添加し、ゆっくりと攪拌し68℃になるまで加温し、68℃になってから、この溶液を30分攪拌、10分静置した。以後、フラクション1と同様にトルエン層回収、濃縮、ヘキサン晶析、乾燥を行いフラクション２を回収した（1.8g）以下同様の操作を繰り返し、フラクション３（0.8g）を回収した。
得られたフラクション１〜３の高分子量不純物量は、0.68%、0.37%、0.39%であった。
【００６２】
（実施例4）
機械式攪拌装置、ジムロート冷却管、温度計、窒素吹き込み管を装着した200mLの4つ口フラスコに、メトキシポリエチレングリコール（分子量： 30,000高分子量不純物量：2.81%)：10gとトルエン：25g、酢酸エチル：25gを入れ、窒素下で攪拌しながらマントルヒーターを用いて50℃で溶解した。これに、15質量％食塩水：50gを添加してゆっくりと攪拌し、53℃になるまで加温した。53℃になってから、この溶液を30分攪拌し、攪拌を停止して同温度にて30分間静置して分層させた。分層した上層の有機層を駒込ピペットを用いて300mLナスフラスコに回収した。このトルエンを主成分とする有機層はエバポレーターにて80℃で20gまで濃縮し、マグネチックスターラーを用いて攪拌しながら25℃まで冷却した後これにヘキサン20gを加えて結晶を析出させた。このスラリーを30分攪拌し、ろ過し、残渣を20gのヘキサンにて洗浄した後、真空にて乾燥を行いフラクション１を回収した（1.0g）。続いて、残った水層にトルエン：25g、酢酸エチル：25gを添加し、ゆっくりと攪拌し55℃になるまで加温し、55℃になってから、この溶液を30分攪拌、30分静置した。以後、フラクション1と同様にトルエン層回収、濃縮、ヘキサン晶析、乾燥を行いフラクション２を回収した（6.6g）。
得られたフラクション１〜２の高分子量不純物量は、0.46%、2.08%であった。
【００６３】
（実施例5）
機械式攪拌装置、ジムロート冷却管、温度計、窒素吹き込み管を装着した200mLの4つ口フラスコに、式[5]で示されるα-ジエトキシプロパノキシ-ω-メチル-ポリエチレングリコール（分子量： 30,000高分子量不純物量：3.26%)：10gと酢酸エチル：50gを入れ、窒素下で攪拌しながらマントルヒーターを用いて50℃で溶解した。これに、13質量％食塩水：50gを添加してゆっくりと攪拌し、54℃になるまで加温した。54℃になってから、この溶液を30分攪拌し、攪拌を停止して同温度にて30分間静置して分層させた。分層した上層の有機層を駒込ピペットを用いて300mLナスフラスコに回収した。このトルエンを主成分とする有機層はエバポレーターにて80℃で20gまで濃縮し、マグネチックスターラーを用いて攪拌しながら25℃まで冷却した後これにヘキサン20gを加えて結晶を析出させた。このスラリーを30分攪拌し、ろ過し、残渣を20gのヘキサンにて洗浄した後、真空にて乾燥を行いフラクション１を回収した（2.5g）。
得られたフラクション１の高分子量不純物量は、0.33%であった。
【００６４】
【化５】
2010254981.tif 000007
【００６５】
（実施例6）
機械式攪拌装置、ジムロート冷却管、温度計、窒素吹き込み管を装着した200mLの4つ口フラスコに、式[6]で示されるα−ベンジロキシポリエチレングリコール（分子量： 30,000高分子量不純物量：3.29%)：10gとトルエン：70gを入れ、窒素下で攪拌しながらマントルヒーターを用いて50℃で溶解した。これに、10質量％食塩水：70gを添加してゆっくりと攪拌し、68℃になるまで加温した。68℃になってから、この溶液を30分攪拌し、攪拌を停止して同温度にて30分間静置して分層させた。分層した上層の有機層を駒込ピペットを用いて300mLナスフラスコに回収した。このトルエンを主成分とする有機層はエバポレーターにて80℃で20gまで濃縮し、マグネチックスターラーを用いて攪拌しながら25℃まで冷却した後これにヘキサン20gを加えて結晶を析出させた。このスラリーを30分攪拌し、ろ過し、残渣を20gのヘキサンにて洗浄した後、真空にて乾燥を行いフラクション１を回収した（1.2g）。続いて、残った水層にトルエン66.5g、エタノール3.5gを添加し、ゆっくりと攪拌し69℃になるまで加温し、69℃になってから、この溶液を30分攪拌、10分静置
した。以後、フラクション１と同様にトルエン層回収、濃縮、ヘキサン晶析、乾燥を行いフラクション２を回収した（2.6g）。以下同様の操作を繰り返し、フラクション３（2.1g）、フラクション４（1.2g）を回収した。。
【００６６】
得られたフラクション１〜４の高分子量不純物量は、2.74%、1.86%、1.01%、0.38%であった。
【００６７】
【化６】
2010254981.tif 000008
【００６８】
（実施例7）
機械式攪拌装置、ジムロート冷却管、温度計、窒素吹き込み管を装着した3,000mLの4つ口フラスコに、メトキシポリエチレングリコール（分子量：40,000、高分子量不純物量：2.80%)：200gとトルエン：1,000gを入れ、窒素下で攪拌しながらマントルヒーターを用いて50℃で溶解した。これに、1,000g の10質量％食塩水を添加してゆっくりと攪拌し、68℃になるまで加温した。68℃になってから、この溶液を10分攪拌し、攪拌を停止して同温度にて30分間静置して分層させた。分層した上層のトルエン層をガラス管とシリコンチューブを通して真空下のベルジャー中に置いた2,000mLナスフラスコに回収した。トルエン溶液はエバポレーターにて80℃で500gまで濃縮し、硫酸マグネシウム：10gを入れてマグネチックスターラーを用いて攪拌しながら50℃にて脱水を行い、硫酸マグネシウムをろ過にて除去した後、25℃まで冷却した後これにヘキサンを加えて結晶を析出させた。このスラリーを30分攪拌し、ろ過し、残渣を500gのヘキサンにて洗浄した後、真空にて乾燥を行いフラクション１（108g）を回収した。続いて、残った水層にトルエン800gを添加し、ゆっくりと攪拌し68℃になるまで加温し、68℃になってから、この溶液を30分攪拌、20分静置した。以後、フラクション１と同様にトルエン層回収、濃縮、脱水、ヘキサン晶析、乾燥を行いフラクション２（24g）を回収した。
得られたフラクション１〜２の高分子量不純物量は、1.01%、0.58%であった。
【００６９】
（実施例8）
機械式攪拌装置と温度計を装着した100Lのステンレス密閉容器に、メトキシポリエチレングリコール（分子量：40,000、高分子量不純物量：2.80%)：5kgとトルエン：20kgを入れ、窒素下で攪拌しながら60℃で溶解した。これに、25kg の10質量％食塩水を添加してゆっくりと攪拌し、70℃になるまで加温した。70℃になってから、この溶液を30分攪拌し、攪拌を停止して同温度にて3時間静置して分層させた。まず分層した下層の水層を底栓よりステンレス容器に取り出し、次に上層のトルエン層を底栓よりもう一つのステンレス容器に回収した。トルエン溶液はエバポレーターにて70℃で3.8kgまで濃縮し、再度15kgのトルエンで溶解し、硫酸マグネシウム：500gを入れて攪拌しながら60℃にて脱水を行い、硫酸マグネシウムをろ過にて除去した後、25℃まで冷却した後これにヘキサン5kgを加えて結晶を析出させた。このスラリーを30分攪拌し、ろ過し、残渣を8kgのヘキサンにて洗浄した後、真空にて乾燥を行いフラクション1（1.7kg）を回収した。続いて、残った水層にトルエン15kgを添加し、ゆっくりと攪拌し70℃になるまで加温し、70℃になってから、この溶液を30分攪拌、4時間静置した。以後、試料６と同様にトルエン層回収、濃縮、脱水、ヘキサン晶析、乾燥を行いフラクション2（0.9kg）を回収した。
【００７０】
得られた各試料は、実施例１と同様にGPCによる測定を行なった。ジオール体とメトキシポリエチレングリコールのピーク面積を実施例１と同様に求めた結果、フラクション１〜２のそれぞれの高分子量不純物量は、1.08%、1.24%であった。
【００７１】
（実施例9）
機械式攪拌装置、ジムロート冷却管、温度計、窒素吹き込み管を装着した200mLの4つ口フラスコに、式[7]で示されるα−t-ブトキシ-ポリエチレングリコール（分子量： 40,000高分子量不純物量：6.08%)：10gとトルエン：66.5g、エタノール3.5gを添加し、ゆっくりと攪拌し69℃になるまで加温し、69℃になってから、この溶液を30分攪拌、10分静置した。分層した上層の有機層を駒込ピペットを用いて300mLナスフラスコに回収した。このトルエンを主成分とする有機層はエバポレーターにて80℃で20gまで濃縮し、マグネチックスターラーを用いて攪拌しながら25℃まで冷却した後これにヘキサン20gを加えて結晶を析出させた。このスラリーを30分攪拌し、ろ過し、残渣を20gのヘキサンにて洗浄した後、真空にて乾燥を行いフラクション１を回収した（0.8g）。続いて、残った水層にトルエン：66.5g、エタノール3.5gを添加し、ゆっくりと攪拌し70℃になるまで加温し、70℃になってから、この溶液を30分攪拌、30分静置した。以後、フラクション1と同様にトルエン層回収、濃縮、ヘキサン晶析、乾燥を行いフラクション２を回収した（3.0g）。
得られたフラクション１〜２の高分子量不純物量は、それぞれ0.96%、0.16%であった。
【００７２】
【化７】
2010254981.tif 000009
【００７３】
次の実施例10において除去されるポリエチレングリコール不純物は、分子量が目的物より低い主に誘導体化の反応過程における分解によって生じた分子量が約半分のポリエチレングリコール化合物に起因する不純物である。
【００７４】
（実施例10）
機械式攪拌装置、ジムロート冷却管、温度計、窒素吹き込み管を装着した300mLの4つ口フラスコに、式[8]で示される分岐型ポリエチレングリコール（分子量： 40,000低分子量不純物量：2.36%)：10gとトルエン：100gを入れ、窒素下で攪拌しながらマントルヒーターを用いて50℃で溶解した。これに、10質量％食塩水：100gを添加してゆっくりと攪拌し、68℃になるまで加温した。68℃になってから、この溶液を30分攪拌し、攪拌を停止して同温度にて30分間静置して分層させた。分層した上層の有機層を駒込ピペットを用いて300mLナスフラスコに回収した。このトルエンを主成分とする有機層はエバポレーターにて80℃で20gまで濃縮し、マグネチックスターラーを用いて攪拌しながら25℃まで冷却した後これにヘキサン20gを加えて結晶を析出させた。このスラリーを30分攪拌し、ろ過し、残渣を20gのヘキサンにて洗浄した後、真空にて乾燥を行いフラクション１を回収した（3.0g）。続いて、残った水層にトルエン100gを添加し、ゆっくりと攪拌し68℃になるまで加温し、68℃になってから、この溶液を30分攪拌、30分静置した。以後、フラクション１と同様にトルエン層回収、濃縮、ヘキサン晶析、乾燥を行いフラクション２を回収した（1.0g）。以下フラクション２と同様の操作を繰り返し、フラクション３（1.5g）を回収した。またフラクション３の処理が終了した水層に対しトルエン100gを添加し、70℃で20分攪拌、20分静置し、濃縮、酢酸エチル：20gへの溶解、ヘキサン晶析、乾燥を行いフラクション４を回収した（1.2g）。
得られたフラクション１〜４の低分子量不純物量は、5.36%、4.17%、1.59%、0.00%であった。
【００７５】
【化８】
2010254981.tif 000010
【００７６】
次の実施例11において除去されるポリエチレングリコール不純物は、式[９]で示される分岐型ポリエチレングリコールの合成に、重合の開始物質として分子量40,000の式[8]で示される分岐型ポリエチレングリコールを用いこれに混入した水分が原因の、分子量が目的物より低く約4,000のジオール体に起因する不純物である。
【００７７】
（実施例11）
機械式攪拌装置、ジムロート冷却管、温度計、窒素吹き込み管を装着した300mLの4つ口フラスコに、式[９]で示される分岐型ポリエチレングリコール（分子量： 42,000、n’=約45、低分子量不純物量：2.55%)：10gとトルエン：100gを入れ、窒素下で攪拌しながらマントルヒーターを用いて50℃で溶解した。これに、10質量％食塩水：100gを添加してゆっくりと攪拌し、67℃になるまで加温した。67℃になってから、この溶液を30分攪拌し、攪拌を停止して同温度にて30分間静置して分層させた。分層した上層の有機層を駒込ピペットを用いて300mLナスフラスコに回収した。このトルエンを主成分とする有機層はエバポレーターにて80℃で20gまで濃縮し、マグネチックスターラーを用いて攪拌しながら25℃まで冷却した後これにヘキサン20gを加えて結晶を析出させた。このスラリーを30分攪拌し、ろ過し、残渣を20gのヘキサンにて洗浄した後、真空にて乾燥を行いフラクション１を回収した（4.2g）。続いて、残った水層にトルエン100gを添加し、ゆっくりと攪拌し70℃になるまで加温し、70℃になってから、この溶液を30分攪拌、30分静置した。以後、フラクション１と同様にトルエン層回収、濃縮、ヘキサン晶析、乾燥を行いフラクション２を回収した（3.8g）。
得られたフラクション１〜２の低分子量不純物量は、5.02%、0.14%であった。
【００７８】
【化９】
2010254981.tif 000011
【００７９】
【表１】
2010254981.tif 000012
【００８０】
【表２】
2010254981.tif 000013
【図１】
2010254981.tif 000015
【図２】
2010254981.tif 000016